【手続補正書】
【提出日】平成19年3月27日(2007.3.27)
【手続補正１】
【補正対象書類名】特許請求の範囲
【補正対象項目名】全文
【補正方法】変更
【補正の内容】
【特許請求の範囲】
【請求項１】
２６〜３０重量％のクロム、５〜７重量％のモリブデン、及び５０重量％を超えるコバルトを含むコバルト合金を加工する方法であって：
前記コバルト合金を冷間加工して、５〜４０％の総減少率を実現することと；
冷間加工したコバルト合金を９００°F〜１３００°Fの範囲にわたる温度で１時間〜２４時間の範囲にわたる時間時効することと；
を含む方法において、前記冷間加工したコバルト合金を時効した後に、前記コバルト合金は少なくともロックウェルＣ５０の硬さ及び少なくとも２．２％の伸びを有する、方法。
【請求項２】
前記冷間加工したコバルト合金は１０００°F〜１２００°Fの範囲にわたる温度で時効される、請求項１に記載の方法。
【請求項３】
前記冷間加工したコバルト合金を時効した後に、前記コバルト合金は少なくともロックウェルＣ５３の硬さを有する、請求項２に記載の方法。
【請求項４】
前記冷間加工したコバルト合金を時効した後に、前記コバルト合金は、少なくとも２１０キロポンド／平方インチの０．２％−オフセット降伏強さを有する、請求項２に記載の方法。
【請求項５】
前記冷間加工したコバルト合金を時効した後に、前記コバルト合金は、少なくとも２６０キロポンド／平方インチの極限引張強さを有する、請求項２に記載の方法。
【請求項６】
前記コバルト合金は、重量％で、最高０．３５までの炭素、最高１．０までのニッケル、最高０．７５までの鉄、最高１．０までのケイ素、最高１．０までのマンガン、及び最高０．２５までの窒素をさらに含む、請求項１に記載の方法。
【請求項７】
前記コバルト合金は、重量％で、最高０．１４までの炭素、最高１．０までのニッケル、最高０．７５までの鉄、最高１．０までのケイ素、最高１．０までのマンガン、及び最高０．２５までの窒素をさらに含む、請求項１に記載の方法。
【請求項８】
前記コバルト合金は、重量％で、最高０．０５までの炭素、最高０．７５までのニッケル、最高０．３５までの鉄、最高０．５０までのケイ素、最高０．５０までのマンガン、及び最高０．１５までの窒素をさらに含む、請求項１に記載の方法。
【請求項９】
前記コバルト合金を冷間加工し、前記コバルト合金の少なくとも一部分は、ｆｃｃ相マトリックス中に分布したｈｃｐ相の１つ以上の領域を有する前記ｆｃｃ相マトリックスを含む、請求項１に記載の方法。
【請求項１０】
前記コバルト合金は、重量％で、０．１５〜０．３５の炭素、最高１．０までのニッケル、最高０．７５までの鉄、最高１．０までのケイ素、最高１．０までのマンガン、及び最高０．２５までの窒素をさらに含む、請求項１に記載の方法。
【請求項１１】
前記冷間加工は、圧延、引抜き、スエージング、ショットピーニング、及びレーザーピーニングのうちの少なくとも１つである、請求項１に記載の方法。
【請求項１２】
前記冷間加工は引抜きを含む、請求項１に記載の方法。
【請求項１３】
前記引抜きを行い、その結果、前記コバルト合金は、５％〜４０％の範囲にわたる総断面減少率を有する、請求項１２に記載の方法。
【請求項１４】
前記総断面減少率は１０％〜２５％の範囲にわたる、請求項１３に記載の方法。
【請求項１５】
前記冷間加工は圧延を含む、請求項１に記載の方法。
【請求項１６】
前記圧延を行い、その結果、前記コバルト合金は、１０％〜２５％の範囲にわたる総厚さ減少率を有する、請求項１５に記載の方法。
【請求項１７】
前記コバルト合金は、完全に逆に曲げる１０7サイクルの間のランアウト応力が少なく
とも１３０キロポンド／平方インチを有する、請求項１に記載の方法。
【請求項１８】
２６〜３０重量％のクロム、５〜７重量％のモリブデン、及び５０重量％を超えるコバルトを含むコバルト合金を選択的に硬化する方法であって：
前記コバルト合金の表面の少なくとも一部分を選択的に冷間加工することと；
選択的に冷間加工したコバルト合金を９００°F〜１３００°Fの範囲にわたる温度で１時間〜２４時間の範囲にわたる時間時効することと；
を含む方法において、時効後に、前記選択的に冷間加工したコバルト合金の表面の少なくとも一部分は少なくとも５６０のヌープ硬さ数を有し、前記コバルト合金は少なくとも１０％の伸びを有する、方法。
【請求項１９】
前記コバルト合金の表面の少なくとも一部分を選択的に冷間加工することは、スエージング、ショットピーニング及びレーザーピーニングのうちの少なくとも１つを含む、請求項１８に記載の方法。
【請求項２０】
少なくとも５６０のヌープ硬さ数を有する前記コバルト合金の表面の少なくとも一部分は、ｆｃｃ相マトリックス中に分布したｈｃｐ相の１つ以上の領域を有する前記ｆｃｃ相マトリックスを含む、請求項１８に記載の方法。
【請求項２１】
コバルト合金を加工する方法であって、重量％で、２６〜３０のクロム、５〜７のモリブデン、最高０．０５までの炭素、最高０．７５までのニッケル、最高０．３５までの鉄、最高０．５０までのケイ素、最高０．５０までのマンガン、最高０．１５までの窒素、及びコバルトを含むコバルト合金を冷間加工して、５〜４０％の総減少率を実現することを含む方法において、冷間加工後に前記コバルト合金は少なくともロックウェルＣ４５の硬さを有する、方法。
【請求項２２】
重量％で、最高０．３５までの炭素、２６〜３０のクロム、５〜７のモリブデン、最高１．０までのニッケル、最高０．７５までの鉄、最高１．０までのケイ素、最高１．０までのマンガン、最高０．２５までの窒素、及びコバルトを含むコバルト合金において、前記コバルト合金の少なくとも一部分は少なくともロックウェルＣ５０の硬さ及び少なくとも２．２％の伸びを有する、コバルト合金。
【請求項２３】
少なくともロックウェルＣ５０の硬さを有する前記コバルト合金の少なくとも一部分はｈｃｐ相を含む、請求項２２に記載のコバルト合金。
【請求項２４】
少なくともロックウェルＣ５０の硬さを有する前記コバルト合金の少なくとも一部分は、ｆｃｃ相マトリックス中に分布したｈｃｐ相の１つ以上の領域を有する前記ｆｃｃ相マトリックスを含む、請求項２２に記載のコバルト合金。
【請求項２５】
前記コバルト合金は冷間加工され、時効された合金である、請求項２２に記載のコバルト合金。
【請求項２６】
前記コバルト合金は、重量％で、最高０．０５までの炭素、２６〜３０のクロム、５〜７のモリブデン、最高０．７５までのニッケル、最高０．３５までの鉄、最高０．５０までのケイ素、最高０．５０までのマンガン、最高０．１５までの窒素、及びコバルトを含む、請求項２２に記載のコバルト合金。
【請求項２７】
コバルト合金を含むインプラントを加工する方法であって：
前記インプラントを冷間加工して、５〜４０％の総減少率を実現することと；
前記冷間加工したインプラントを９００°F〜１３００°Fの範囲にわたる温度で１時間〜２４時間の範囲にわたる時間時効することと；
を含む方法において、時効後に、前記インプラントのコバルト合金は少なくともロックウェルＣ５０の硬さ及び少なくとも２．２％の伸びを有する、方法。
【請求項２８】
前記インプラントを時効した後に、前記インプラントのコバルト合金は、ｆｃｃ相マトリックス中に分布したｈｃｐ相の１つ以上の領域を有する前記ｆｃｃ相マトリックスを含む、請求項２７に記載の方法。
【請求項２９】
コバルト合金を含むインプラントを加工する方法であって：
前記インプラントのコバルト合金の表面の少なくとも一部分を選択的に冷間加工することと；
選択的に冷間加工したインプラントを９００°F〜１３００°Fの範囲にわたる温度で１時間〜２４時間の範囲にわたる時間時効することと；
を含む方法において、時効後に、前記選択的に冷間加工したインプラントのコバルト合金の表面の少なくとも一部分は少なくとも５６０のヌープ硬さ数を有し、前記コバルト合金は少なくとも１０％の伸びを有する、方法。
【請求項３０】
少なくとも５６０のヌープ硬さ数を有する前記インプラントのコバルト合金の表面の少
なくとも一部分は、前記インプラントの摩耗表面の少なくとも一部分を含む、請求項２９に記載の方法。
【請求項３１】
少なくとも５６０のヌープ硬さ数を有する前記インプラントのコバルト合金の表面の少なくとも一部分は、ｆｃｃ相マトリックス中に分布したｈｃｐ相の１つ以上の領域を有する前記ｆｃｃ相マトリックスを含む、請求項２９に記載の方法。
【請求項３２】
コバルト合金を含むインプラントであって、前記コバルト合金は、少なくとも２．２％の伸びを有し、少なくともロックウェルＣ５０の硬さを有する少なくとも一部分を含む、インプラント。
【請求項３３】
少なくともロックウェルＣ５０の硬さを有する前記コバルト合金の少なくとも一部分は、ｆｃｃ相マトリックス中に分布したｈｃｐ相の１つ以上の領域を含む前記ｆｃｃ相マトリックスを含む、請求項３２に記載のインプラント。
【請求項３４】
前記コバルト合金は冷間加工され、時効された合金である、請求項３２に記載のインプラント。
【請求項３５】
前記コバルト合金は、重量％で、最高０．３５までの炭素、２６〜３０のクロム、５〜７のモリブデン、最高１．０までのニッケル、最高０．７５までの鉄、最高１．０までのケイ素、最高１．０までのマンガン、最高０．２５までの窒素、及びコバルトを含む、請求項３２に記載のインプラント。
【請求項３６】
ロックウェルＣ５０の硬さを有する前記コバルト合金の少なくとも一部分は、５原子％未満の窒素を含む、請求項３２に記載のインプラント。
【請求項３７】
コバルト合金を含むインプラントであって、前記コバルト合金は、少なくとも１０％の伸びを有し、少なくとも５６０のヌープ硬さ数を有する少なくとも１つの表面を含む、インプラント。
【請求項３８】
少なくとも５６０のヌープ硬さ数を有する前記コバルト合金の少なくとも１つの表面は、前記インプラントの摩耗表面である、請求項３７に記載のインプラント。
【請求項３９】
少なくとも５６０のヌープ硬さ数を有する前記コバルト合金の少なくとも１つの表面は、ｆｃｃ相マトリックス中に分布したｈｃｐ相の１つ以上の領域を含む前記ｆｃｃ相マトリックスを含む、請求項３７に記載のインプラント。
【請求項４０】
少なくとも５６０のヌープ硬さ数を有する前記コバルト合金の少なくとも１つの表面は、５原子％未満の窒素を含む、請求項３７に記載のインプラント。
【請求項４１】
コバルト合金を含むインプラントであって、前記コバルト合金は、少なくとも１０％の％伸びを有し、
少なくとも５６０のヌープ硬さ数を有する第１の部分；及び
前記第１の部分に隣接し、前記第１の部分のヌープ硬さ数未満のヌープ硬さ数を有する第２の部分；
を含む、インプラント。
【請求項４２】
前記インプラントの摩耗表面は、前記コバルト合金の前記第１の部分を含み、前記インプラントのサブサーフェス領域は、前記コバルト合金の前記第２の部分を含む、請求項４１に記載のインプラント。
【請求項４３】
少なくとも５６０のヌープ硬さ数を有する少なくとも１つの部分は、ｆｃｃ相マトリックス中に分布したｈｃｐ相の１つ以上の領域を含む前記ｆｃｃ相マトリックスを含む、請求項４１に記載のインプラント。
【請求項４４】
少なくとも５６０のヌープ硬さ数を有する前記第１の部分は、５原子％未満の窒素を含む、請求項４１に記載のインプラント。
【請求項４５】
重量％で、最高０．３５までの炭素、２６〜３０のクロム、５〜７のモリブデン、最高１．０までのニッケル、最高０．７５までの鉄、最高１．０までのケイ素、最高１．０までのマンガン、最高０．２５までの窒素、及びコバルトを含むコバルト合金を含む製造物品において、前記コバルト合金は少なくとも２．２％の伸びを有し、前記合金の少なくとも一部分は少なくともロックウェルＣ５０の硬さを有する、製造物品。
【請求項４６】
前記製造物品は、整形外科用インプラント、肩インプラント、脊椎構成要素、心臓血管構成要素、及び骨折固定デバイスからなる群から選択される、請求項４５に記載の製造物品。
【請求項４７】
前記コバルト合金は、インプラントの少なくとも一部分である、請求項１に記載の方法。
【請求項４８】
前記コバルト合金は、整形外科用インプラント；股関節インプラント；膝関節インプラント；肩インプラント；脊椎構成要素；脊椎デバイス；脊椎関節連結性構成要素；心臓血管構成要素；心臓血管デバイス；心臓血管ワイヤ；心臓血管ケーブル；心臓血管ステント；骨折固定デバイス；骨折固定プレート；及び骨折固定ねじからなる群から選択される製造物品の少なくとも一部分である、請求項１に記載の方法。
【請求項４９】
前記コバルト合金は、インプラントの少なくとも一部分である、請求項６に記載の方法。
【請求項５０】
前記コバルト合金は、整形外科用インプラント；股関節インプラント；膝関節インプラント；肩インプラント；脊椎構成要素；脊椎デバイス；脊椎関節連結性構成要素；心臓血管構成要素；心臓血管デバイス；心臓血管ワイヤ；心臓血管ケーブル；心臓血管ステント；骨折固定デバイス；骨折固定プレート；及び骨折固定ねじからなる群から選択される製造物品の少なくとも一部分である、請求項６に記載の方法。
【請求項５１】
前記コバルト合金は、インプラントの少なくとも一部分である、請求項２１に記載の方法。